СПОСОБ ИЗВЛЕЧЕНИЯ РАСТВОРИМОГО Si ИЗ МАТЕРИАЛА, НЕСУЩЕГО АМОРФНЫЙ SiO2

1. Способ извлечения растворимых соединений Si из материала, несущего аморфный диоксид кремния, включающий
выщелачивание материала, несущего диоксид кремния, щелочным раствором для превращения по меньшей мере части аморфного диоксида кремния в материале, несущем диоксид кремния, в растворимые кремниевые соединения и образования продукта выщелачивания, содержащего растворимые кремниевые соединения и твердый остаток;
отделение продукта выщелачивания от твердого остатка.
2. Способ получения твердого остатка, содержащего прореагировавший диоксид кремния из материала, несущего аморфный диоксид кремния, включающий:
обработку материала, несущего диоксид кремния, щелочным раствором для превращения по меньшей мере части аморфного диоксида кремния в материале, несущем диоксид кремния, в прореагировавший диоксид кремния, и образования продукта выщелачивания и твердого остатка, содержащего прореагировавший диоксид кремния;
отделение продукта выщелачивания от твердого остатка.
3. Способ по пп. 1, 2, отличающийся тем, что щелочной раствор представляет собой раствор гидроксида калия.
4. Способ по любому из предшествующих пунктов, отличающийся тем, что этап выщелачивания материала, несущего аморфный диоксид кремния, щелочным раствором проводят при температуре от около температуры окружающей среды до около 95°C.
5. Способ по п. 4, отличающийся тем, что температура составляет от около 50°C до около 90°C.
6. Способ по любому из предшествующих пунктов, отличающийся тем, что этап выщелачивания материала, несущего аморфный диоксид кремния, щелочным раствором вначале включает формирование реакционной смеси из материала, несущего аморфный диоксид кремния, и щелочного раствора.
7. Способ по п. 6, дополнительно включающий нагревание реакционной смеси до температуры выше температуры окружающей среды и до 95°C под давлением окружающей среды.
8. Способ по п. 7, отличающийся тем, что температура составляет от около 50°C до около 90°C.
9. Способ по любому из пп. 6-8, отличающийся тем, что материал, несущий аморфный диоксид кремния, присутствует в реакционной смеси в количестве от около 5 мас.% до около 85 мас.%.
10. Способ по п. 9, отличающийся тем, что материал, несущий аморфный диоксид кремния, присутствует в реакционной смеси в количестве от около 20 мас.% до около 60 мас.%.
11. Способ по любому из пп. 4-8, отличающийся тем, что реакционная смесь содержит количество щелочного раствора с pH, достаточным для создания реакционной смеси с начальным значением pH 10,8 или выше.
12. Способ по п. 11, отличающийся тем, что исходный pH составляет 13 или выше.
13. Способ по любому из предшествующих пунктов, отличающийся тем, что используется количество щелочного раствора со значением pH, достаточным для того, чтобы после этапа отделения продукта выщелачивания от твердого остатка продукт выщелачивания имел pH 11 или выше.
14. Способ по любому из предшествующих пунктов, отличающийся тем, что этап выщелачивания материала, несущего аморфный диоксид кремния, щелочным выщелачивателем проводят при давлении окружающей среды.
15. Способ по любому из предшествующих пунктов, отличающийся тем, что материал, несущий аморфный диоксид кремния, представляет собой диатомовую землю.
16. Способ по любому из предшествующих пунктов, отличающийся тем, что этап выщелачивания материала, несущего аморфный диоксид кремния, гидроксидом калия проводят в течение периода времени от по меньшей мере 0,5 часа до 96 часов.
17. Способ по п. 15, отличающийся тем, что период времени составляет до 8 часов.
18. Способ по п. 1, отличающийся тем, что растворимые кремниевые соединения в расчете на Si находятся в продукте выщелачивания в количестве от 10 г/л до 100 г/л.
19. Способ по п. 3, отличающийся тем, что КОН присутствует в количестве от 20 г/л до 120 г/л.
20. Способ по любому из предшествующих пунктов, отличающийся тем, что твердый остаток содержит остаточные силикаты калия.
21. Водное обогащенное кремниевое удобрение, содержащее продукт выщелачивания, сформированный согласно способу по любому из предшествующих пунктов.
22. Водное обогащенное кремниевое удобрение, содержащее
водный раствор, в расчете на Si содержащий растворимые кремниевые соединения в количестве от 10 г/л до 100 г/л;
причем водный раствор имеет pH больше, чем pH 11; и
при этом водный раствор готовят следующим образом:
выполняют выщелачивание материала, несущего диоксид кремния, щелочным раствором для превращения по меньшей мере части аморфного диоксида кремния в материале, несущем диоксид кремния, в растворимые кремниевые соединения и образования водного раствора, содержащего растворимые кремниевые соединения и твердый остаток;
проводят отделение водного раствора от твердого остатка.
23. Способ по п. 1, дополнительно включающий принудительное выпаривание продукта выщелачивания для дальнейшего повышения концентрации растворимых кремниевых соединений.
24. Способ по п. 1, дополнительно включающий разбавление выщелачивающего раствора до значений pH, пригодных для применения на растениях.
25. Твердое кремниевое удобрение, содержащее твердый остаток, сформированный согласно способу по любому из пп. 1-20.